(57)【要約】  【課題】  低毒性で環境に悪影響を与えず、防錆効果の高い組成物として調製された防錆剤を提供しようとする。  【解決手段】グリセリン、飽和脂肪酸およびその塩、飽和ジカルボン酸およびその塩、トリカルボン酸およびその塩、トリルトリアゾールまたはベンゾトリアゾール、を含む水溶液からなる防錆剤である。  【選択図】  なし【特許請求の範囲】
【請求項１】
グリセリン、飽和脂肪酸およびその塩、飽和ジカルボン酸およびその塩、トリカルボン酸およびその塩、トリルトリアゾールまたはベンゾトリアゾール、を含む水溶液であることを特徴とする防錆剤。
【請求項２】
グリセリン８重量％〜５０重量％、飽和脂肪酸およびその塩１重量％〜３０重量％、飽和ジカルボン酸およびその塩０．５重量％〜５重量％、トリカルボン酸およびその塩０．２重量％〜５重量％、トリルトリアゾールまたはベンゾトリアゾール０．０５重量％〜２重量％、を含む水溶液であることを特徴とする請求項１に記載の防錆剤。
【請求項３】
グリセリン１５重量％〜３５重量％、飽和脂肪酸およびその塩１重量％〜５重量％、飽和ジカルボン酸およびその塩１重量％〜５重量％、トリカルボン酸およびその塩０．２重量％〜２重量％、トリルトリアゾールまたはベンゾトリアゾール０．１重量％〜０．５重量％、を含む水溶液であることを特徴とする請求項２に記載の防錆剤。
【請求項４】
前記飽和脂肪酸が、カプリル酸、カプロン酸、デカン酸、ラウリン酸、ミリスチン酸、パルミチン酸、およびステアリン酸からなる群より選択される少なくとも１つであることを特徴とする請求項１から３のいずれかに記載の防錆剤。
【請求項５】
前記飽和ジカルボン酸がドデカン二酸またはセバチン酸であることを特徴とする請求項１から４までのいずれかに記載の防錆剤。
【請求項６】
前記トリカルボン酸がクエン酸であることを特徴とする請求項１から５までのいずれかに記載の防錆剤。
【請求項７】
前記飽和脂肪酸の塩が脂肪酸のカリウム塩であることを特徴とする請求項１から６までのいずれかに記載の防錆剤。
【発明の詳細な説明】
【技術分野】
【０００１】
本発明は、防錆剤に関し、より詳しくは、ラジエータ用冷却液、金属加工液あるいは金属部品の保管等に使用される水溶性の防錆剤に関する。
【背景技術】
【０００２】
鉄、アルミニウム、各種合金をはじめとする金属の切削加工の際には、切削液あるいは潤滑剤が用いられている。切削液や潤滑剤には、水不溶性切削油、水溶性切削油、あるいは本発明者らが開発した水溶液タイプの組成物が用いられている。通常、これらの切削液や潤滑剤には、金属腐食を防ぐための防錆剤が添加されている（例えば、特許文献１参照）。
【０００３】
さらに、防錆剤は、金属加工の用途の他、ラジエータ用冷却液等に使用されるなど、種々のニーズがある。
【０００４】
しかし、これまでの防錆剤のなかには、環境汚染や毒性の問題や、毒性と防錆効果とのバランスで効果が劣るなどの欠点があるものがあった。
【特許文献１】特開平１０−２９８５７５号公報
【発明の開示】
【発明が解決しようとする課題】
【０００５】
本発明の目的は、低毒性で環境に悪影響を与えない防錆剤を提供することにある。また、本発明の別の目的は、防錆効果の高い組成物として調製された防錆剤を提供することにある。
【課題を解決するための手段】
【０００６】
本発明の防錆剤は、グリセリン、飽和脂肪酸およびその塩、飽和ジカルボン酸およびその塩、トリカルボン酸およびその塩、トリルトリアゾールまたはベンゾトリアゾール、を含む水溶液である。
【０００７】
また、本発明の防錆剤は、グリセリン８重量％〜５０重量％、飽和脂肪酸およびその塩１重量％〜３０重量％、飽和ジカルボン酸およびその塩０．５重量％〜５重量％、トリカルボン酸およびその塩０．２重量％〜５重量％、トリルトリアゾールまたはベンゾトリアゾール０．０５重量％〜２重量％、を含む水溶液であり得る。
【０００８】
さらに、本発明の防錆剤は、グリセリン１５重量％〜３５重量％、飽和脂肪酸およびその塩１重量％〜５重量％、飽和ジカルボン酸およびその塩１重量％〜５重量％、トリカルボン酸およびその塩０．２重量％〜２重量％、トリルトリアゾールまたはベンゾトリアゾール０．１重量％〜０．５重量％、を含む水溶液であり得る。
【０００９】
前記飽和脂肪酸は、カプリル酸、カプロン酸、デカン酸、ラウリン酸、ミリスチン酸、パルミチン酸、ステアリン酸からなる群より選択される少なくとも１つであり得る。
【００１０】
前記飽和ジカルボン酸は、ドデカン二酸またはセバチン酸であり得る。
【００１１】
前記飽和脂肪酸の塩は、脂肪酸のカリウム塩であり得る。
【発明の効果】
【００１２】
本発明によると、低毒性で環境に悪影響を与えない防錆剤が提供される。また、本発明によると、防錆効果の高い組成物として調製された防錆剤が提供される。
【発明を実施するための最良の形態】
【００１３】
本発明のグリセリン、飽和脂肪酸およびその塩、飽和ジカルボン酸およびその塩、トリカルボン酸およびその塩、トリルトリアゾールまたはベンゾトリアゾール、を含む水溶液は、通常の蒸留水、脱イオン水、水道水等に、少なくとも、グリセリン、飽和脂肪酸およびその塩、飽和ジカルボン酸およびその塩、トリカルボン酸およびその塩、トリルトリアゾールまたはベンゾトリアゾールを溶解させた水溶液である。
【００１４】
本発明の防錆剤における、グリセリン、飽和脂肪酸およびその塩、飽和ジカルボン酸およびその塩、トリカルボン酸およびその塩、トリルトリアゾールまたはベンゾトリアゾールのそれぞれの含有量は、特に限定されないが、本発明の防錆剤は、グリセリン８重量％〜５０重量％、飽和脂肪酸およびその塩１重量％〜３０重量％、飽和ジカルボン酸およびその塩０．５重量％〜５重量％、トリカルボン酸およびその塩０．２重量％〜５重量％、トリルトリアゾールまたはベンゾトリアゾール０．０５重量％〜２重量％、を含む水溶液であることが好ましい。
【００１５】
また、本発明においては、グリセリン１５重量％〜３５重量％、飽和脂肪酸およびその塩１重量％〜５重量％、飽和ジカルボン酸およびその塩１重量％〜５重量％、トリカルボン酸およびその塩０．２重量％〜２重量％、トリルトリアゾールまたはベンゾトリアゾール０．１重量％〜０．５重量％、を含む水溶液からなる防錆剤が、とくに鋳鉄に対しての防錆効果にきわめて優れる。
【００１６】
本発明の防錆剤の調製に用いられる飽和脂肪酸は、特に限定されず、当業者に公知のいずれの飽和脂肪酸でもあり得る。好ましくは、カプリル酸、カプロン酸、デカン酸、ラウリン酸、ミリスチン酸、パルミチン酸、およびステアリン酸からなる群より選択される少なくとも１つである。
【００１７】
本発明の防錆剤の調製に用いられる飽和ジカルボン酸は、特に限定されず、当業者に公知のいずれの飽和ジカルボン酸でもあり得る。好ましくは、ドデカン二酸またはセバチン酸である。
【００１８】
本発明の防錆剤の調製に用いられるトリカルボン酸は特に限定されず、当業者に公知のいずれのトリカルボン酸でもあり得る。好ましくは、クエン酸、イソクエン酸、トリカルバリル酸である。なかでもクエン酸が好ましい。
【００１９】
本発明の防錆剤の調製に用いられる飽和脂肪酸の塩は、特に限定されず、当業者に公知のいずれの脂肪酸金属塩でもあり得る。好ましくは、脂肪酸カリウム、脂肪酸ナトリウムなどである。とくに好ましくは脂肪酸カリウムである。
【００２０】
グリセリン、飽和脂肪酸およびその塩、飽和ジカルボン酸およびその塩、トリカルボン酸およびその塩、トリルトリアゾールまたはベンゾトリアゾール、から調製した水溶液は、そのまま、従来の防錆剤の代替として様々な用途に用いることができるが、さらに防錆効果を高めるために、ｐＨ調整作用を有する水酸化物、あるいはメタ珪酸塩を加えることが好ましい。この場合に用いられる水酸化物は、特に限定されず、水酸化ナトリウム、水酸化カリウム、水酸化カルシウムなど、当業者に公知のいずれの水酸化物でもあり得る。また、メタ珪酸塩も特に限定されないが、メタ珪酸ナトリウムなど、当業者に公知の一般的な塩が用いられる。
【００２１】
その他にも、本発明の防錆剤には、さらに安定剤、キレート剤等を適宜加えることができる。キレート剤としては有機系キレート剤が好ましい。なかでも、エチレンジアミン四酢酸系、ジエチレントリアミン五酢酸系、ニトリロ三酢酸系のものが好ましい。
【００２２】
本発明の防錆剤は、鉄、銅、ステンレス、アルミニウム、鋳鉄、黄銅、半田、鋼など様々な金属に対して有効に作用し、金属切削の際に用いられる金属切削液に添加されたり、防食塗料として用いられ得る。さらに、自動車のラジエータ、エアコン等の循環水、床暖房等の為の循環液に用いられる他、様々な用途がある。
【００２３】
本発明の防錆剤はまた、従来のクロムやアミンを含有する防錆剤に比べて毒性が低い。また、本発明者らが開発した金属加工剤に良好になじみ、優れた効果を発揮する。
【００２４】
さらに、本発明の防錆剤は道路用凍結防止剤用の防錆剤として好適に用いることができ、とくには、グリセリンを主成分として含み、グリセリン１００重量部に対して本発明の防錆剤１〜１０重量部が添加された道路用凍結防止剤は良好な防錆効果、凍結防止効果、スリップ防止効果が得られる。
【００２５】
本発明の防錆剤を用いた実施例を示すが、本発明は、以下の実施例に限定されるものではない。本発明はその趣旨を逸脱しない範囲内で、当業者の知識に基づき種々なる改良、修正、変形を加えた態様で実施し得るものである。
【００２６】
次に、本発明に係る防錆剤の製造方法、およびそれを用いた防錆作用の試験についての実施例を説明する。
【実施例】
【００２７】
［実施例１］
本発明の防錆剤を調製した。蒸留水６００ｃｃに、グリセリン２００ｃｃ、市販の水酸化カリウム（旭硝子株式会社製）６０ｇを蒸留水１２０ｃｃで希釈したカリ水、カプリル酸（日本油脂株式会社製）１８０ｇ、ドデカン二酸（岡村製油株式会社製）２０ｇ、市販のクエン酸７ｇ、トリルトリアゾール（城北化学工業株式会社製）２ｇ、エチレンジアミン四酢酸系キレート剤（ナガセケムテックス株式会社製、商品名：クレワットＴＡＡ）１．５ｇを混合して防錆剤を調製した。
【００２８】
［実施例２］
実施例１で得られた本発明の防錆剤を蒸留水で２５倍に希釈して各種金属の試験片（サイズ：約５０×２５×４；単位ｍｍ）を浸漬し、室温で１４日間浸漬後の重量変化を測定した。結果を表１に示す。
【００２９】
【表１】
2009030124.tif 000002
【００３０】
表１より、アルミ鋳物、鋼、黄銅、銅については浸漬による重量変化が認められず、鋳鉄については浸漬による重量変化がきわめて少なく、半田については浸漬による重量変化が少ないという結果が得られ、優れた防錆効果が確認された。
【００３１】
［実施例３］
本発明の防錆剤を調製した。蒸留水６００ｃｃに、グリセリン２００ｃｃ、市販の水酸化カリウム（旭硝子株式会社製）６０ｇを蒸留水１２０ｃｃで希釈したカリ水、カプリル酸（日本油脂株式会社製）１８０ｇ、ドデカン二酸（岡村製油株式会社製）２０ｇ、市販のクエン酸７ｇ、トリルトリアゾール（城北化学工業株式会社製）２ｇを混合して防錆剤を調製した。
【００３２】
［実施例４］
実施例３で得られた本発明の防錆剤を蒸留水で２５倍に希釈して各種金属の試験片（サイズ：約５０×２５×４；単位ｍｍ）を浸漬し、室温で１４日間浸漬後の重量変化を測定した。結果を表２に示す。
【００３３】
【表２】
2009030124.tif 000003
【００３４】
表２より、アルミ鋳物、鋼、黄銅、銅については浸漬による重量変化が認められず、鋳鉄、半田については浸漬による重量変化が少ないという結果が得られ、優れた防錆効果が確認された。
【００３５】
［実施例５］
本発明の防錆剤を調製した。蒸留水６００ｃｃに、グリセリン２００ｃｃ、市販の水酸化カリウム（旭硝子株式会社製）６０ｇを蒸留水１２０ｃｃで希釈したカリ水、カプリル酸（日本油脂株式会社製）１８０ｇ、ドデカン二酸（岡村製油株式会社製）２０ｇ、市販のクエン酸７ｇ、トリルトリアゾール（城北化学工業株式会社製）２ｇを混合して防錆剤を調製した。
【００３６】
［実施例６］                                        
実施例５で得られた本発明の防錆剤の２５倍希釈液を用いて、防錆剤半浸漬加速試験方法により、防錆作用を検討した。ガラス瓶に２５ｍｍ×５０ｍｍ×３．０〜０．８ｍｍの試験片（鋳鉄、鋼、黄銅、銅）を１枚立て、希釈液を試験片の半分程度浸す。その後、蓋をしてビンを横にし、試験片の全体が浸漬するようにして約１分間放置する。その後、５０℃にセットした恒温槽にガラス瓶を立てて希釈液が試験片の半分程度浸す状態で設置し、各試験片の防錆剤浸漬表面（液相、界面、気相）部における、２４時間、４８時間、７２時間、および１３８時間の試験片表面状態を観察した。その結果を表２に示す。
【００３７】
【表３】
2009030124.tif 000004
【００３８】
ここで、判定結果を表す数値は、０：発錆なし、１：発錆１０％未満、２：発錆１０％〜４０％未満、３：発錆４０％〜７０％未満、４：発錆７０％〜９０％未満、５：発錆９０％以上を意味する。
【００３９】
この結果、実施例５で得られた防錆剤を使用した場合、鋳鉄の試験片は１３８時間後においても全く錆の発生が見られなかった。その他の材質の試験片も多少の変色や発錆は見られたが、いずれも市販の防錆剤に劣るものではなかった。